(57)【要約】【課題】セルロースエステルを主成分とする環境負荷の少ない成分からなる溶融紡糸性に優れ、強伸度特性のみならず繊度の均一性、熱収縮性にも優れた熱可塑性セルロースエステル組成物繊維を提供すること。【解決手段】本発明におけるセルロースエステル組成物繊維は下記一般式（１）の構造を側鎖に含むセルロースエステルと下記一般式（１）の構造を含むオリゴマーおよび／またはポリマーとを含んでなる組成物よりなる繊維。【化１】2004169199.tif 000026【選択図】なし【特許請求の範囲】
【請求項１】
少なくとも下記一般式（１）の構造を側鎖に含むセルロースエステルＩと下記一般式（１）の構造を含むオリゴマーおよび／またはポリマーＩＩとを含んでなる組成物からなることを特徴とする熱可塑性セルロースエステル組成物からなる繊維。
【化１】
2004169199.tif 000020
但し、上記一般式（１）のＡは下記一般式（２）、（３）、（４）から選ばれる一種以上であり、Ｂは下記一般式（５）、（６）から選ばれる一種以上である。
【化２】
2004169199.tif 000021
【化３】
2004169199.tif 000022
【化４】
2004169199.tif 000023
【化５】
2004169199.tif 000024
【化６】
2004169199.tif 000025
【請求項２】
強度が０．５〜３ｃＮ／ｄｔｅｘ、Ｕ％が５％以下、７０℃温水中における収縮率が４０％以下であることを特徴とする請求項１記載の熱可塑性セルロースエステル組成物からなる繊維。
【発明の詳細な説明】
【０００１】
【発明の属する技術分野】
本発明は、セルロースエステル組成物からなる繊維に関する。より詳しくは、特定のエステル構造をセルロースエステルの側鎖部分、および含有されるオリゴマーおよび／またはポリマー中に有する組成物からなる繊維である。
【０００２】
【従来の技術】
セルロースおよびセルロースエステル、セルロースエーテル等のセルロース誘導体は、地球上で最も大量に生産されるバイオマス系材料として、また、環境中にて生分解可能な材料として昨今の大きな注目を集めつつある。現在商業的に利用されているセルロースエステルの代表例としては、セルロースアセテート、セルロースアセテートプロピオネート、セルロースアセテートブチレート、セルロースアセテートフタレート等が挙げられ、プラスチック、フィルター、塗料など幅広い分野に利用されている。
【０００３】
セルロースの繊維としての利用に関しては、自然界中で産生する綿や麻などの短繊維をそのまま紡績して使用することが古くから行われてきた。短繊維ではなく、フィラメント材料を得るためには、レーヨンの様にセルロースを二硫化炭素等の特殊な溶媒系で溶解させ湿式紡糸法での製糸を行うか、セルロースアセテートの様にセルロースを誘導体化して、塩化メチレンやアセトン等の有機溶媒に溶解させた後、この溶媒を蒸発させながら紡糸する乾式紡糸法での製糸を行うしか方法がない。
【０００４】
これらの製法で得られたセルロース系繊維は、熱可塑性を有していないため、熱軟化挙動を利用しての延伸、仮撚加工などは困難であった。また湿式紡糸法あるいは乾式紡糸法を用いた場合には、溶媒除去が必要などの制約があり、繊維の断面を任意に設計することが困難であった。
【０００５】
さらに、これらの湿式紡糸法あるいは乾式紡糸法では、紡糸速度が遅いため生産性が低いという問題があるだけでなく、使用する二硫化炭素、アセトン、塩化メチレン等の有機溶剤が環境に対して悪影響を及ぼす懸念が強いため、環境との調和を考える場合には、決して良好な製糸方法とは言えない。
【０００６】
一方、溶融紡糸法を用いる方法としてはセルロースアセテートにポリエチレングリコールのような水溶性可塑剤を配合して溶融紡糸を行い、中空糸用の繊維を製造するものがある（例えば、特開昭５１−７０８１６号公報参照）が、平均分子量２００〜１０００のポリエチレングリコールを単独で使用しても紡糸の際の断糸率が高いことから、低い紡糸ドラフトでないと溶融紡糸は困難である。さらに、ポリエチレングリコールのような吸湿性の強い可塑剤を単独で使用することは用途の点から制限が大きい。
【０００７】
セルロースエステル樹脂は、汎用合成樹脂のように熱可塑成形によって溶融加工して成型品とするにはいくつかの問題を有している。例えば、セルロースアセテート樹脂の融点は、分解点より高い２８０℃近傍であり、融点を下げて溶融加工に適した温度とするために可塑剤を混合しなければならない。
【０００８】
そこで、押出、射出成形用に用いられているセルロースエステルの可塑剤として、フタル酸エステルであるジメチルフタレート、ジエチルフタレート、ジブチルフタレート、ブチルベンジルフタレート、エチルフタリルエチルグリコレート等、トリメリット酸エステルであるトリメチルトリメリテート、トリエチルトリメリテート等が知られている。前記可塑剤を含有した脂肪酸セルロースエステル系組成物は、軟化温度が低下して加工しやすくなり、例えばシート、フィルム、パルプ、棒、印材、装飾品、眼鏡枠、工具柄、食器具柄、玩具、雑貨等とに広範囲に使用されている。
【０００９】
しかしながら、これらの可塑剤を用いたセルロース脂肪酸エステル組成物では、例えば溶融紡糸のように長時間にわたる連続成形加工を行う場合には可塑剤の揮発が激しいという問題が発生する。具体的な弊害としては、作業環境の悪化および得られた糸から可塑剤が揮発して表面に付着することによって布帛にしたときに風合いが低下することが挙げられる。また、フタル酸エステルに代表される化合物は環境ホルモンのおそれが懸念される。
【００１０】
一方、外部可塑剤を添加するのではなく、セルロース誘導体に直接グラフト反応を行うことによって内部可塑化を行う方法として、特開昭５８−２２５１０１号公報、特開昭５９−８６６２１号公報、特開平７−１７９６６２号公報、特開平１１−２５５８０１号公報などに記載が見られるようにセルロースアセテート主鎖に対してεカプロラクトンを主体に開環グラフト重合したポリマーおよびその製造方法が知られている。これらのポリマーではブリードアウトの懸念がないものの、主鎖が主としてポリカプロラクトンからなるため、６０℃程度の低い温度で側鎖の流動が生じてしまい、繊維として最低限必要となる耐熱性を満足できるものではなかった。また、他の方法として、セルロースエステルの存在下で、多塩基酸又はその無水物と、モノエポキシド化合物又は多価アルコールとを混練練り混み反応させて、フィルム用熱可塑性セルロース誘導体組成物に製造方法が開示されている（特許文献１参照）。
また、該組成物にさらにクエン酸トリエステルなどのセルロースエステル用可塑剤として既知の可塑剤を添加することで、熱可塑性セルロース誘導体組成物を得る方法が開示されている（非特許文献１参照）。しかし、該組成物を用いた繊維としての利用は全く知られていない。
【００１１】
【特許文献１】
特開平６−２０７０４５号公報（第１頁）
【００１２】
【非特許文献１】
Ｊ．  Ａｐｐｌ．  Ｐｏｌｙｍ．  Ｓｃｉ，  ｖｏｌ．８１，  Ｐ２４３−２５０（２００１）
【００１３】
【発明が解決しようとする課題】
本発明の目的は、従来技術の課題を解決し、長繊維として利用が可能な汎用性を持ち、かつ良好な機械的特性を備えたセルロースエステル組成物繊維を提供することにある。
【００１４】
【課題を解決するための手段】
上述した本発明の課題は、少なくとも下記一般式（１）の構造を側鎖に含むセルロースエステルＩと下記一般式（１）の構造を含むオリゴマーおよび／またはポリマーＩＩとを含んでなる組成物からなることを特徴とする熱可塑性セルロースエステル組成物からなる繊維によって達成できる。
【００１５】
【化７】
2004169199.tif 000002
【００１６】
但し、上記一般式（１）のＡは下記一般式（２）、（３）、（４）から選ばれる一種以上であり、Ｂは下記一般式（５）、（６）から選ばれる一種以上である。
【００１７】
【化８】
2004169199.tif 000003
【００１８】
【化９】
2004169199.tif 000004
【００１９】
【化１０】
2004169199.tif 000005
【００２０】
【化１１】
2004169199.tif 000006
【００２１】
【化１２】
2004169199.tif 000007
【００２２】
【発明の実施の形態】
本発明におけるセルロースエステル組成物繊維は下記一般式（１）の構造を側鎖に含むセルロースエステルＩと下記一般式（１）の構造を含むオリゴマーおよび／またはポリマーＩＩとを含んでなる組成物よりなる。
【００２３】
【化１３】
2004169199.tif 000008
【００２４】
本発明におけるセルロースエステルＩの側鎖は下記一般式（１）の構造を含有することが必要である。下記一般式（１）の構造を有することで良好な熱可塑性が得られる。
【００２５】
【化１４】
2004169199.tif 000009
【００２６】
具体的にはＡとして下記一般式（２）、（３）、（４）から選ばれる一種以上をとる。
【００２７】
【化１５】
2004169199.tif 000010
【００２８】
【化１６】
2004169199.tif 000011
【００２９】
【化１７】
2004169199.tif 000012
【００３０】
上記化合物を有するセルロースエステルＩの側鎖は分子間相互作用も強く熱収縮が小さいため、これを含有してなる繊維の熱収縮率が小さくなるため好ましい。より好ましくは下記一般式（２）をとることである。
【００３１】
【化１８】
2004169199.tif 000013
【００３２】
Ｂとして下記一般式（５）、（６）から選ばれる一種以上をとる。
【００３３】
【化１９】
2004169199.tif 000014
【００３４】
【化２０】
2004169199.tif 000015
【００３５】
上記化合物からなるセルロースエステルＩの側鎖はセルロースエステルＩに良好な熱可塑性を与え、これを含有するセルロースエステル組成物からなる繊維の物性が優れた物になるため好ましい。一般式（６）中のｎは１〜５をとるのが得られる繊維の熱収縮性を小さくするため好ましい。
【００３６】
本発明におけるセルロースエステル組成物におけるセルロースエステルＩの一般式（１）の構造を含む側鎖を除いたセルロースエステル主鎖の割合は組成物全体の５０〜９０重量％であるのが好ましい。５０重量％以上であることで、セルロース誘導体の好ましい特性が発現しやすくなるため好ましい。また、９０重量％以下であることで、熱可塑性の付与が大きく、溶融紡糸が容易となって得られる繊維の物性が優れたものになるため好ましい。セルロースエステル主鎖の割合は好ましくは組成物全体の６０〜８０重量％であり、さらに好ましくは６５〜７５重量％である。
【００３７】
また本発明におけるセルロースエステルＩは、一般式（１）の構造以外のアシル基を含有することができる。具体的には、アセチル基、プロピオニル基、ブチル基、フタリル基等を単独もしくは混合して含有するものであってもよい。汎用性の点からアセチル基を含有するものであることが好ましい。
【００３８】
セルロースエステルＩの一般式（１）の構造以外のアシル基の置換度は、グルコース単位あたり０〜２．９であることが好ましい。また、良好な生分解性を得るためには、単位グルコースあたりの置換された水酸基の数で表す置換度が比較的低い値、例えば０〜２．２であることが好ましく、０．５〜２．２がより好ましい。良好な流動性を得るためには、比較的高い値、例えば２．２〜２．９であることが好ましいので、目的によって適宜決めることができる。また、得られたセルロースエステルＩの熱可塑性の点から置換度は２．５〜２．９であることがより好ましい。
【００３９】
また、本発明におけるセルロースエステル組成物は、下記一般式（１）の構造を含有するオリゴマーおよび／またはポリマーＩＩを含有する。セルロースエステルＩの側鎖と同じ構造を有することで、セルロースエステルＩとの親和性が向上し、加熱したときのブリードアウトを防ぐことができる。なお、下記一般式（１）のＡ、ＢはセルロースエステルＩと同じであることが親和性の点から好ましいが限定されない。
【００４０】
【化２１】
2004169199.tif 000016
【００４１】
該組成物の製造方法に関しては、未置換水酸基を有するセルロース、またはアセチル基、プロピオニル基、ブチリル基、フタリル基等のアシル基によってすでに一部の水酸基が置換されているセルロースエステルの存在下で、多塩基酸又はその無水物と、多価アルコールとのエステル化反応を、二軸押出機などを用いて混練練りこみ反応により行い、一方ではホモオリゴエステルないしホモポリエステルを生じせしめ、その一部は外部可塑剤として残存させるとともに、他方では、オリゴエステル鎖ないしポリエステル鎖を前記セルロース誘導体中に、エステル基として導入することによって得られることが知られており、これら従来公知の方法にて行えばよく、特に限定されない。
【００４２】
エステル化反応に用いる多塩基酸無水物として、無水マレイン酸、無水フタル酸、無水フマル酸が挙げられるが特に限定されない。
【００４３】
エステル化反応に用いることができる多価アルコールとして、グリセリン、エチレングリコール、プロピレングリコールなどが挙げられるが特に限定されない。
【００４４】
エステル化反応に用いる触媒としては、無触媒で反応をすることもできるが、公知のルイス酸触媒などを用いることができる。使用できる触媒としてはスズ、亜鉛、チタン、ビスマス、ジルコニウム、ゲルマニウム、アンチモン、ナトリウム、カリウム、アルミニウムなどの金属およびその誘導体が挙げられ、特に誘導体については金属有機化合物、炭酸塩、酸化物、ハロゲン化物が好ましい。具体的にはオクチルスズ、塩化スズ、塩化亜鉛、塩化チタン、アルコキシチタン、酸化ゲルマニウム、酸化ジルコニウム、三酸化アンチモン、アルキルアルミニウムなどを例示することができる。また、触媒としてパラトルエンスルホン酸に代表される酸触媒を用いることもできる。
【００４５】
また、カルボン酸とアルコールとの脱水反応を促進するためにカルボジイミド、ジメチルアミノピリジンなど公知の化合物を添加してもよい。
【００４６】
また、本発明において、一般式（１）の構造を含むオリゴマーおよび／またはポリマーＩＩ以外の可塑剤ＩＩＩをさらに含むことができる。可塑剤ＩＩＩを加えることで溶融成形性が良好になるため好ましい。可塑剤ＩＩＩはセルロースエステルの可塑剤として公知のものを用いることができる。具体的には低分子量可塑剤としては、ジメチルフタレート、ジエチルフタレート、ジヘキシルフタレート、ジオクチルフタレート、ジメトキシエチルフタレート、エチルフタリルエチルグルコレート、ブチルフタリルブチルグリコレートなどのフタル酸エステル類、テトラオクチルピロメリテート、トリオクチルトリメリテートなどの芳香族多価カルボン酸エステル類、ジブチルアジペート、ジオクチルアジペート、ジブチルセバケート、ジオクチルセバケート、ジエチルアゼレート、ジブチルアゼレート、ジオクチルアゼレートなどの脂肪族多価カルボン酸エステル類、グリセリントリアセテート、ジグリセリンテトラアセテート、アセチル化グリセライド、モノグリセライド、ジグリセライドなどの多価アルコールの脂肪酸エステル類、トリエチルホスフェート、トリブチルホスフェート、トリブトキシエチルホスフェート、トリフェニルホスフェート、トリクレジルホスフェートなどのリン酸エステル類などを挙げることができる。
【００４７】
可塑剤ＩＩＩはセルロースエステル組成物を溶融成形する際に可塑剤の揮発を抑える点から、分子量が３２０以上であるのが好ましい。具体的にはジオクチルフタレート、ブチルフタリルブチルグリコレート、ジオクチルアジペート、トリフェニルホスフェート、トリクレジルホスフェートなどが好ましい。
【００４８】
また高分子量の可塑剤としては、ポリエチレンアジペート、ポリブチレンアジペート、ポリエチレンサクシネート、ポリブチレンサクシネートなどのグリコールと二塩基酸とからなる脂肪族ポリエステル類、ポリ乳酸、ポリグリコール酸などのオキシカルボン酸からなる脂肪族ポリエステル類、ポリカプロラクトン、ポリプロピオラクトン、ポリバレロラクトンなどのラクトンからなる脂肪族ポリエステル類、ポリビニルピロリドンなどのビニルポリマー類などが挙げられる。可塑剤ＩＩＩはこれらを単独もしくは併用して使用することができる。
【００４９】
本発明のセルロースエステル組成物繊維に含まれる上記可塑剤ＩＩＩの含有量は繊維全体の１〜２０重量％含有することが好ましい。１重量％以上の可塑剤ＩＩＩを含有することで、熱可塑性を付与し、繊維の延伸、仮撚加工などを可能にする。２０重量％以下にすることで、可塑剤ＩＩＩの繊維表面へのブリードアウトを防止して、繊度斑、染め斑なく、ヌメリ感のない風合いの良好な品位に優れた繊維が得られる。可塑剤ＩＩＩの含有量は、好ましくは４〜１８重量％、より好ましくは５〜１５重量％である。
【００５０】
該可塑剤ＩＩＩは一例としてセルロースエステル組成物への混練は未置換セルロースまたはセルロースエステルの多塩基酸および／またはその無水物と多価アルコールとの混練反応の時に同時に添加することが好ましいが、繊維化の前に添加するならばいずれの段階でもよく限定されない。
【００５１】
本発明におけるセルロースエステル組成物は、２２０℃における加熱減量率が５ｗｔ％以下であることが好ましい。ここで、加熱減量率とは窒素下において室温から３００℃まで、１０℃／分の昇温速度で試料を昇温した時の、２２０℃における重量減少率をいう。低分子可塑剤を大量に含むこと等がなく、加熱減量率が５ｗｔ％以下である場合には、溶融紡糸の際に発煙が生じて製糸性不良となることがなく、得られる繊維の機械的特性も良好となるたえ好ましい。良好な耐熱性の観点からは、３ｗｔ％以下であることがより好ましい。
【００５２】
本発明におけるセルロースエステル組成物は、２２０℃、１０００ｓｅｃ−１における溶融粘度が２０〜２００Ｐａ・ｓｅｃであることが好ましい。２２０℃、１０００ｓｅｃ−１における溶融粘度が２０Ｐａ・ｓｅｃ以上である場合には、紡糸後の固化が十分に進み、収束しても繊維同士が膠着することがないため好ましい。また、この場合、口金背面圧が十分に得られるため、分配性が良好となり、繊度の均一性が担保されるという利点も有している。一方溶融粘度が２００Ｐａ・ｓｅｃ以下である場合には、紡出糸条の曳糸性が良好であり、十分な配向が得られて機械特性の優れた繊維となるため好ましい。また、配管圧力の異常な上昇によるトラブルが生じることもない。良好な流動性の観点から、２２０℃、１０００ｓｅｃ−１における溶融粘度が２０〜２００Ｐａ・ｓｅｃであることがより好ましく、５０〜１９０Ｐａ・ｓｅｃであることが最も好ましい。
【００５３】
本発明における繊維は、上述の少なくとも下記一般式（１）の構造を側鎖に含むセルロースエステルＩと下記一般式（１）の構造を含むオリゴマーおよび／またはポリマーＩＩとを含んでなるセルロースエステル組成物からなる。
【００５４】
【化２２】
2004169199.tif 000017
【００５５】
繊維の強度は０．５〜３ｃＮ／ｄｔｅｘであることが好ましい。０．５ｃＮ／ｄｔｅｘ以上とすることにより、製織や製編時などの高次加工工程通過性が良好になり、また最終製品の強力も十分となり好ましく、３ｃＮ／ｄｔｅｘ以下では伸度が低下せず、毛羽立ちを抑えられ糸切れが少ないため好ましい。強度は０．７ｃＮ／ｄｔｅｘ以上が好ましく、１．０ｃＮ／ｄｔｅｘ以上がより好ましい。
【００５６】
伸度は２〜５０％が好ましい。伸度を２％以上とすることにより、製織や製編時など高次加工工程において糸切れし難くなる。また、伸度を５０％以下とすることにより、繊維は低い応力であれば変形することがなく、製織時の緯ひけなどによる最終製品の染色欠点を生じることがない。伸度は５〜４５％が好ましく、１０〜４０％がより好ましい。
【００５７】
本発明におけるセルロースエステル組成物よりなる繊維は、繊維の長さ方向の繊度斑を表すＵ％（ウースターノーマル％）が５％以下であることが好ましい。Ｕ％が５％以下であることは、繊度の均一性に優れることから好ましく、より好ましくは３％以下、更に好ましくは２％以下である。
【００５８】
本発明におけるセルロースエステル組成物よりなる繊維の７０℃温水中における収縮率が４０％以下であることが好ましい。７０℃温水中における収縮率と繊維を７０℃温水中に５分浸した後に、前と比べて収縮している長さの割合である。４０％以下であることで、布帛の染色などの後加工において加熱を行う時に収縮することがなく好ましい。１５％以下であることがさらに好ましい。
【００５９】
単糸繊度は０．５〜１００ｄｔｅｘであることが好ましい。単糸繊度が０．５ｄｔｅｘ以上であれば、溶融紡糸において製糸性よく繊維を得ることができる。また、単糸繊度が１００ｄｔｅｘ以下であれば、繊維構造物の曲げ剛性が大きすぎることなく、ソフトさが要求される衣料用布帛などにも適用することができる。単糸繊度はより好ましくは２〜５０ｄｔｅｘであり、更に好ましくは３〜２５ｄｔｅｘである。
【００６０】
繊維断面形状に関しては特に制限がなく、真円状の円形断面であっても良いし、また、多葉形、扁平形、楕円形、Ｗ字形、Ｓ字形、Ｘ字形、Ｈ字形、Ｃ字形、田字形、井桁形、中空などの異形断面糸でも良い。
【００６１】
また、本発明のセルロースエステル組成物繊維は、艶消し剤、消臭剤、難燃剤、糸摩擦低減剤、抗酸化剤、着色顔料等として、無機粒子や有機化合物を必要に応じて含有することができる。
【００６２】
本発明におけるセルロースエステル組成物繊維は、衣料用フィラメント、衣料用ステープル、産業用フィラメント、産業用ステープル、医療用フィラメントとすることが可能であり、また不織布用繊維とすることも好ましく採用できる。
【００６３】
本発明におけるセルロースエステル組成物繊維の製造方法は限定されないがセルロースエステル組成物を溶融紡糸することにより得ることができる。
【００６４】
本発明で用いる溶融紡糸法としては、前記した組成物を公知の溶融紡糸機において、加熱溶融した後に口金から押出し、紡糸し、必要に応じて延伸し巻取る方法を用いることができる。この際、紡糸温度は１９０℃〜２４０℃が好ましく、さらに好ましくは２００℃〜２３０℃である。紡糸温度を１９０℃以上とすることにより、溶融粘度が低くなり溶融紡糸性が向上するので好ましい。また２４０℃以下にすることにより、組成物の熱分解が抑制されるため好ましい。
【００６５】
また、混合物は気泡の混入をできるだけ少なくするために、溶融紡糸機に供給する前にエクストルーダーを用いてペレット化しておくか、エクストルーダーが配管によって溶融紡糸機と結合されていることが望ましい。また、ペレット化したセルロースエステル組成物は溶融紡糸に先立ち、溶融時の加水分解や気泡の発生を防止するために含水率を０．１重量％以下に乾燥することが好ましい。
【００６６】
本発明のセルロースエステル組成物からなる繊維は、優れた機械的特性および繊度の均一性を有し、生分解性に優れており、前記繊維を製造する際に熱流動性が優れるため紡糸時の断糸率が極めて少なく、生産性に優れている。また得られた長繊維は織物、編物等の繊維構造物や、メルトブロー法、スパンボンド法による不織布として用いても良い。
【００６７】
【実施例】
以下に実施例を挙げて本発明をより具体的に説明するが、本発明はこれらに限定されるものではない。
【００６８】
なお、実施例中の各特性値は次の方法で求めた。
【００６９】
（１）溶融粘度
東洋精機（株）製キャピラリーレオメーター（商標：キャピログラフ１Ｂ、Ｌ＝１０ｍｍ、Ｄ＝１．０ｍｍのダイ使用）を用い、測定温度２２０℃、シェアレート１０００ｓｅｃ−１で粘度を測定し、溶融粘度とした。
【００７０】
（２）加熱減量率
（株）マック・サイエンス社製ＴＧ−ＤＴＡ２０００Ｓを用い、窒素下において室温から４００℃まで１０℃／分の昇温度速度で試料を加熱した時、２２０℃におけるサンプル１０ｍｇの重量変化を加熱減量率とした。
【００７１】
（３）強伸度
オリエンテック社製テンシロンＵＣＴ−１００型を用い、試料長２０ｃｍ、引張速度２０ｃｍ／ｍｉｎの条件で引張試験を行って、最大荷重を示した点の応力を繊維の強度（ｃＮ／ｄｔｅｘ）とした。また、破断時の伸度を繊維の伸度（％）とした。
【００７２】
（４）単糸繊度
溶融紡糸により得られたマルチフィラメントの繊度を口金ホール数で除した値である。
【００７３】
（５）Ｕ％
ツェルベガーウースター社製ウースターテスター４−ＣＸにて給糸速度２５ｍ／ｍｉｎで１分間の測定を行い、得られた値をＵ％とした。
【００７４】
（６）風合い
得られた繊維を用いて２７ゲージの丸編みを作成し、官能検査によって風合いを評価した。十分なドライ感のある物を○、著しいヌメリ感のある物を×とした。なお、○は好ましく、×は問題がある。
【００７５】
（７）製糸性
溶融紡糸法による繊維化を行うにあたり、糸切れなく安定して製糸が可能なものを○、走行糸条が安定せず、糸切れが発生するようなものを×とした。なお、○は好ましく、×は問題がある。
【００７６】
実施例１
６０℃、２４時間の真空乾燥により絶乾状態としたセルロースジアセテート（ダイセル化学工業（株）製、Ｌ−４０、酢化度５５％（置換度２．５））７０重量部、無水マレイン酸（アルドリッチ製）１０重量部、グリセリン（アルドリッチ製）１０重量部、可塑剤としてアジピン酸ジオクチル（関東化学製）１０重量部を量りとり、室温でプレブレンドした。その後、この混合物を予め１４０℃に昇温したラボプラストミル（東洋精機（株）製、バッチ式混練ニーダー）中に３０ｒｐｍで回転させた状態で５分間かけて投入した。引き続き、回転数を９０ｒｐｍまで上げた後２０分間加熱混練し反応を行った。得られたポリマーをＰ１とする。
【００７７】
ポリマーＰ１の２２０℃における加熱減量率を測定したところ、４．０％と耐熱が十分に優れていた。また、溶融粘度は、７０Ｐａ・ｓｅｃと良好な流動性を示した。
【００７８】
ポリマーＰ１を６０℃にて２４時間乾燥して絶乾状態とした後、単軸型溶融紡糸を用いて、メルター温度２３０℃にて溶融させ、吐出量５．９ｇ／ｍｉｎの条件で、０．２３ｍｍφ−０．３０ｍｍＬの口金孔を６ホール有するパック部温度２３０℃の口金より紡出させた。紡出糸条は２５℃のチムニー風によって冷却し、油剤を付与して収束した後、４５０ｍ／分で回転する第１ゴデットローラーにて引き取り、第１ゴデットローラーと同じ速度で回転する第２ゴデットローラーを介して、巻き取り張力が０．１ｃＮ／ｄｔｅｘとなる速度で回転するワインダーにて巻き取った。製糸性は極めて良好であり、糸切れは全く認められなかった。得られた繊維は、強度が０．９ｃＮ／ｄｔｅｘ、伸度が２６％、単糸繊度が２１．９ｄｔｅｘ、Ｕ％が０．７％、７０℃温水中における収縮率は４．０％であった。得られた繊維を筒編み機（丸善産業（株）製筒編み機ＭＲ１型、２７ゲージ）にて、編み地の作製を試みたところ、編み立て性は良好であり、ソフトな風合いを有する編み地が得られた。
【００７９】
実施例２
セルロースジアセテートの代わりにセルロースアセテートプロピオネート（イーストマンケミカル製、ＣＡＰ４８２−２０、ＤＳＡｃ＝０．２、ＤＳＰｒ＝２．５）を７５重量部、可塑剤としてアジピン酸ジオクチルを５重量部用いた以外は実施例１と同様にポリマーを合成し、ポリマーＰ２を得た。
【００８０】
ポリマーＰ２の２２０℃における加熱減量率を測定したところ、３．２％と耐熱性が十分に優れていた。また、溶融粘度は、５２Ｐａ・ｓｅｃと良好な流動性を示した。
【００８１】
ポリマーＰ２を６０℃にて２４時間乾燥して絶乾状態とした後、単軸型溶融紡糸機を用いて、メルター温度２３０℃にて溶融させ、吐出量６．２ｇ／ｍｉｎの条件で、０．２３ｍｍφ−０．３０ｍｍＬの口金孔を１２ホール有するパック部温度２３０℃の口金より紡出させた。紡出糸条は２５℃のチムニー風によって冷却し、油剤を付与して収束した後、１０００ｍ／分で回転する第１ゴデットローラーにて引き取り、第１ゴデットローラーと同じ速度で回転する第２ゴデットローラーを介して、巻き取り張力が０．１ｃＮ／ｄｔｅｘとなる速度で回転するワインダーにて巻き取った。製糸性は極めて良好であり、糸切れは全く認められなかった。得られた繊維は、強度が０．７ｃＮ／ｄｔｅｘ、伸度が２８％、単糸繊度が５．２ｄｔｅｘ、Ｕ％は１．３％、７０℃温水中における収縮率は６．０％であった。また編み地の作製を試みたところ、編み立て性は良好であり、ソフトな風合いを有する編み地が得られた。
【００８２】
実施例３
セルロースジアセテート６０重量部、可塑剤としてアジピン酸ジオクチルを２０重量部用いた以外は実施例１と同様にポリマーを合成しポリマーＰ３を得た。
【００８３】
ポリマーＰ３の２２０℃における加熱減量率を測定したところ、５．０％と耐熱性が十分に優れていた。また、溶融粘度は、５５Ｐａ・ｓｅｃと良好な流動性を示した。
【００８４】
ポリマーＰ３を６０℃にて２４時間乾燥して絶乾状態とした後、単軸型溶融紡糸機を用いて、メルター温度２２０℃にて溶融させ、吐出量６．１ｇ／ｍｉｎの条件で、０．２３ｍｍφ−０．３０ｍｍＬの口金孔を２４ホール有するパック部温度２２０℃の口金より紡出させた。紡出糸条は２５℃のチムニー風によって冷却し、油剤を付与して収束した後、７５０ｍ／分で回転する第１ゴデットローラーにて引き取り、第１ゴデットローラーと同じ速度で回転する第２ゴデットローラーを介して、巻き取り張力が０．１ｃＮ／ｄｔｅｘとなる速度で回転するワインダーにて巻き取った。製糸性は極めて良好であり、糸切れは全く認められなかった。得られた繊維は、強度が０．６ｃＮ／ｄｔｅｘ、伸度が４０％、単糸繊度が３．４ｄｔｅｘ、Ｕ％は１．８％、７０℃温水中における収縮率は１０．０％であった。また編み地の作製を試みたところ、編み立て性は良好であり、ソフトな風合いを有する編み地が得られた。
【００８５】
実施例４
グリセリンに変えてエチレングリコールを用い、可塑剤としてクエン酸トリエチルに変えてジオクチルフタレートを用いた以外は実施例１と同様の方法によりポリマーＰ４を得た。
【００８６】
ポリマーＰ２の２２０℃における加熱減量率を測定したところ、３．８％と耐熱性が十分に優れていた。また、溶融粘度は、５７Ｐａ・ｓｅｃと良好な流動性を示した。
【００８７】
ポリマーＰ４を６０℃にて２４時間乾燥して絶乾状態とした後、単軸型溶融紡糸機を用いて、メルター温度２２０℃にて溶融させ、吐出量６．２ｇ／ｍｉｎの条件で、０．２３ｍｍφ−０．３０ｍｍＬの口金孔を１２ホール有するパック部温度２３０℃の口金より紡出させた。紡出糸条は２５℃のチムニー風によって冷却し、油剤を付与して収束した後、１０００ｍ／分で回転する第１ゴデットローラーにて引き取り、第１ゴデットローラーと同じ速度で回転する第２ゴデットローラーを介して、巻き取り張力が０．１ｃＮ／ｄｔｅｘとなる速度で回転するワインダーにて巻き取った。製糸性は極めて良好であり、糸切れは全く認められなかった。得られた繊維は、強度が０．５ｃＮ／ｄｔｅｘと若干低いが問題のないレベルであった。伸度が２７％、単糸繊度が５．２ｄｔｅｘ、Ｕ％は１．２％、７０℃温水中における収縮率は３．９％であった。また編み地の作製を試みたところ、編み立て性は良好であり、ソフトな風合いを有する編み地が得られた。
【００８８】
比較例１
６０℃、２４時間の真空乾燥により絶乾状態としたセルロースジアセテート（ダイセル化学工業（株）製、Ｌ−４０、酢化度５５％（置換度２．５））５０重量部と６０℃、２４時間の真空乾燥により絶乾状態としたＬ−ラクチド（ピュラック社製）５０重量部を、室温でプレブレンドした。その後、この混合物を予め１４０℃に昇温したラボプラストミル（東洋精機（株）製、バッチ式混練ニーダー）中に３０ｒｐｍで回転させた状態で５分間かけて投入した。触媒としてオクチル酸スズを０．１重量部添加後、引き続き、回転数を９０ｒｐｍまで上げた後２０分間加熱混練し反応を行った。得られたポリマーをＰ５とする。
【００８９】
ポリマーＰ５の２２０℃における加熱減量率を測定したところ、４．０％と耐熱が十分に優れていた。また、溶融粘度は、１８０Ｐａ・ｓｅｃと良好な流動性を示した。
【００９０】
ポリマーＰ５を６０℃にて２４時間乾燥して絶乾状態とした後、単軸型溶融紡糸を用いて、メルター温度２３０℃にて溶融させ、吐出量５．９ｇ／ｍｉｎの条件で、０．２３ｍｍφ−０．３０ｍｍＬの口金孔を６ホール有するパック部温度２３０℃の口金より紡出させた。紡出糸条は２５℃のチムニー風によって冷却し、油剤を付与して収束した後、４５０ｍ／分で回転する第１ゴデットローラーにて引き取り、第１ゴデットローラーと同じ速度で回転する第２ゴデットローラーを介して、巻き取り張力が０．１ｃＮ／ｄｔｅｘとなる速度で回転するワインダーにて巻き取った。製糸性は悪く、糸切れが多発した。得られた繊維は、強度が０．４ｃＮ／ｄｔｅｘ、伸度が２９％、単糸繊度が２１．９ｄｔｅｘ、Ｕ％が１．４％であった。また、繊維の７０℃温水中における収縮率は４５％と非常に高く、染色などの後加工に問題のあるものであった。得られた繊維を筒編み機にて、編み地の作製を試みたところ、編み立て性は良好であり、ソフトな風合いを有する編み地が得られた。
【００９１】
比較例２
６０℃、２４時間の真空乾燥により絶乾状態としたセルロースジアセテート（ダイセル化学工業（株）製、Ｌ−４０、酢化度５５％（置換度２．５））５０重量部とεカプロラクトン（和光純薬社製）５０重量部を、室温でプレブレンドした。その後、この混合物を予め１４０℃に昇温したラボプラストミル（東洋精機（株）製、バッチ式混練ニーダー）中に３０ｒｐｍで回転させた状態で５分間かけて投入した。触媒としてオクチル酸スズを０．１重量部添加後、引き続き、回転数を９０ｒｐｍまで上げた後２０分間加熱混練し反応を行った。得られたポリマーをＰ６とする。
【００９２】
ポリマーＰ６の２２０℃における加熱減量率を測定したところ、３．８％と耐熱が十分に優れていた。また、溶融粘度は、４０Ｐａ・ｓｅｃと良好な流動性を示した。
【００９３】
ポリマーＰ６を６０℃にて２４時間乾燥して絶乾状態とした後、単軸型溶融紡糸を用いて、メルター温度２２０℃にて溶融させ、吐出量５．９ｇ／ｍｉｎの条件で、０．２３ｍｍφ−０．３０ｍｍＬの口金孔を６ホール有するパック部温度２２０℃の口金より紡出させた。紡出糸条は２５℃のチムニー風によって冷却し、油剤を付与して収束した後、４５０ｍ／分で回転する第１ゴデットローラーにて引き取り、第１ゴデットローラーと同じ速度で回転する第２ゴデットローラーを介して、巻き取り張力が０．１ｃＮ／ｄｔｅｘとなる速度で回転するワインダーにて巻き取った。製糸性は悪く、糸切れが多発した。得られた繊維は、強度が０．４ｃＮ／ｄｔｅｘ、伸度が７０％と非常に高く、単糸繊度が２１．９ｄｔｅｘ、Ｕ％が２．０％であった。また、繊維の７０℃温水中における収縮率は６０％と非常に高く、染色などの後加工に問題のあるものであった。得られた繊維を筒編み機にて、編み地の作製を試みたが、摩擦加熱による軟化も見られ、編み立て性が不良であった。得られた編み地もヌメリ感が強く、衣料用としては不適なものであった。
【００９４】
比較例３
６０℃、２４時間の真空乾燥により絶乾状態としたセルロースジアセテート（ダイセル化学工業（株）製、Ｌ−４０、酢化度５５％（置換度２．５））７０重量部と６０℃、ジオクチルフタレート３０重量部を、室温でプレブレンドした。その後、この混合物を予め２００℃に昇温したラボプラストミル（東洋精機（株）製、バッチ式混練ニーダー）中に３０ｒｐｍで回転させた状態で５分間かけて投入した。引き続き、回転数を９０ｒｐｍまで上げた後１０分間加熱混練し反応を行った。得られたポリマーをＰ７とする。
【００９５】
ポリマーＰ７の２２０℃における加熱減量率を測定したところ、７．８％と高かった。また、溶融粘度は、２４０Ｐａ・ｓｅｃと非常に高かった。
【００９６】
ポリマーＰ７を６０℃にて２４時間乾燥して絶乾状態とした後、単軸型溶融紡糸を用いて、メルター温度２５０℃にて溶融させ、吐出量５．９ｇ／ｍｉｎの条件で、０．２３ｍｍφ−０．３０ｍｍＬの口金孔を６ホール有するパック部温度２５０℃の口金より紡出させた。紡出糸条は２５℃のチムニー風によって冷却し、油剤を付与して収束した後、４５０ｍ／分で回転する第１ゴデットローラーにて引き取り、第１ゴデットローラーと同じ速度で回転する第２ゴデットローラーを介して、巻き取り張力が０．１ｃＮ／ｄｔｅｘとなる速度で回転するワインダーにて巻き取ることを試みたが、糸切れが多発して製糸化はできなかった。
【００９７】
【表１】
2004169199.tif 000018
【００９８】
【表２】
2004169199.tif 000019
【００９９】
【発明の効果】
本発明の熱可塑性セルロースエステル組成物繊維は、セルロース由来ながら溶融紡糸性に優れた繊維を提供することが可能となる。また、温水中における熱収縮率も小さいことから得られる繊維は、生分解性を活かした分野、すなわち、農業用資材、林業用資材、水産資材、土木資材、衛生資材、日用品、衣料用繊維、産業用繊維、不織布などとして好適に用いることができる。